(57)【要約】【課題】容易にＢステージ化することができ、且、Ｂステージ化状態でダイシングテープの貼付性及びシリコンウエハーを個片化する際のダイシング性に優れる導電性樹脂組成物を提供することを目的とする。【解決手段】（Ａ）軟化点４０℃以上９０℃以下のエポキシ樹脂（Ｂ）軟化点４０℃以上９０℃以下の硬化剤    成分（Ａ）中のエポキシ基１当量に対し、該成分（Ｂ）中の、エポキシ基と反応性を有する基が０．８〜１．２５当量となる量（Ｃ）硬化促進剤      成分（Ａ）と成分（Ｂ）の合計１００質量部に対して０．０５〜１０質量部（Ｄ）質量平均粒径が０．１〜５μｍである導電性フィラー        成分（Ａ）と成分（Ｂ）の合計１００質量部に対して４００〜２０００質量部、および（Ｅ）希釈剤    成分（Ａ）と成分（Ｂ）の合計１００質量部に対して５〜４００質量部を含む導電性樹脂組成物。【選択図】なし【特許請求の範囲】
【請求項１】
（Ａ）軟化点４０℃以上９０℃以下のエポキシ樹脂
（Ｂ）軟化点４０℃以上９０℃以下の硬化剤    成分（Ａ）中のエポキシ基１当量に対し、該成分（Ｂ）中の、エポキシ基と反応性を有する基が０．８〜１．２５当量となる量
（Ｃ）硬化促進剤      成分（Ａ）と成分（Ｂ）の合計１００質量部に対して０．０５〜１０質量部
（Ｄ）質量平均粒径が０．１〜５μｍである導電性フィラー        成分（Ａ）と成分（Ｂ）の合計１００質量部に対して４００〜２０００質量部、および
（Ｅ）希釈剤    成分（Ａ）と成分（Ｂ）の合計１００質量部に対して５〜４００質量部
を含む導電性樹脂組成物。
【請求項２】
（１）５μｍ〜２００μｍのいずれかの厚さにおいて、６０℃〜２００℃で１分間〜３時間加熱することによりＢステージ化することが可能であり、
（２）Ｂステージ状態で導電性樹脂組成物の表面の算術平均粗さが２μｍ以下であり、
（３）Ｃステージ状態での体積抵抗率が２５℃で１×１０−３Ω・ｃｍ以下である
ことを特徴とする、請求項１に記載の導電性樹脂組成物。
【請求項３】
希釈剤が、イソホロン、メチルカルビトール、エチルカルビトール、ブチルカルビトール、カルビトールアセテートから選択された一つ以上である、請求項１または２に記載の導電性樹脂組成物。
【請求項４】
成分（Ａ）及び成分（Ｂ）の少なくともいずれかがシリコーン変性されている、請求項１〜３のいずれか１項に記載の導電性樹脂組成物。
【請求項５】
Ｃステージ状態での弾性率が、２５℃で０．１ＧＰａ〜４ＧＰaであることを特徴とする、請求項１〜４のいずれか１項に記載の導電性樹脂組成物。
【請求項６】
Ｅ型粘度計により１２０℃において測定される、Ｂステージ状態での粘度が１０〜１０００Ｐａ・ｓである、請求項１〜５のいずれか１項に記載の導電性樹脂組成物。
【請求項７】
下記（ｉ）〜（ｖｉ）の工程を含む請求項１〜６のいずれか１項に記載の導電性樹脂組成物の使用方法
（ｉ）導電性樹脂組成物を、シリコンウエハーの、基板に接着する側の面に塗布する工程、
（ｉｉ）６０℃〜２００℃で、１分間〜３時間加熱することにより、前記導電性樹脂組成物をＢステージ化する工程、
（ｉｉｉ）前記導電性樹脂組成物を介してシリコンウエハーをダイシングテープに貼り付ける工程、
（ｉｖ）前記シリコンウエハー及び前記導電性樹脂組成物を複数の個片に切断する工程、
（ｖ）切断されたシリコンウエハー及び導電性樹脂組成物よりなる個片をダイシングテープからピックアップし、該個片に塗布されている導電性樹脂組成物を介して、基板もしくは他のチップ上に搭載する工程、そして
（ｖｉ）基板もしくは他のチップ上の前記導電性樹脂組成物を硬化する工程。
【請求項８】
請求項１〜６のいずれか１項に記載の導電性樹脂組成物の硬化物を備える半導体装置。
【発明の詳細な説明】
【技術分野】
【０００１】
本発明は、半導体素子を接着するのに好適な導電性接着剤用の樹脂組成物に関する。詳細には、印刷性が良く、安定なＢステージ状態を形成し、且、ダイシングテープの貼付性及びシリコンウエハーを個片化する際のダイシング性に優れた硬化物を与える導電性樹脂組成物、及び該導電性樹脂組成物を用いた半導体装置に関する。
【背景技術】
【０００２】
ダイボンド剤は半導体素子を基板上に固定する接着剤であり、半導体装置の組み立てに不可欠である。従来、半導体装置の製造において、半導体素子とリードフレーム（支持部材）の接合方法は、エポキシ樹脂等に銀粉等を分散させてペースト状態とした樹脂組成物を導電性接着剤とするディスペンス法が主流であった。しかし、近年、半導体装置が小型化、高密度化し、また、構造が複雑化するに従い、正確、迅速、且つ安価に半導体装置を製造する事が求められ、ディスペンス法での製造は難しくなってきた。そこで近年は、印刷法やスピンコート法によって導電性接着剤をシリコンウエハー上に塗布した後、加熱することにより導電性接着剤をＢステージ化し、該Ｂステージ状態でダイシング工程を経る方法が採られている。そのため、Ｂステージ状態で良好に使用できる導電性樹脂組成物が開発されている（特許文献１）。本発明者らは先に、スクリーン印刷性に優れ、シリコンウエハーもしくは基板上にバンプを形成した時に再現性よくＢステージ化をすることができる樹脂バンプ用組成物を提供した（特許文献２）。
【先行技術文献】
【特許文献】
【０００３】
【特許文献１】特開２００４−９５８３２号公報
【特許文献２】特開２０１０−１３３０号公報
【発明の概要】
【発明が解決しようとする課題】
【０００４】
しかし、当該樹脂組成物は、ダイシングテープの貼付性、及びシリコンウエハーを個片化する際のダイシング性が十分ではなく、さらなる改善が必要とされている。
【０００５】
そこで本発明は、容易にＢステージ化することができ、且、Ｂステージ化状態でダイシングテープの貼付性、及びシリコンウエハーを個片化する際のダイシング性に優れた導電性樹脂組成物を提供することを目的とする。
【課題を解決するための手段】
【０００６】
本発明者らは、上記事情に鑑み鋭意検討した結果、特定の軟化点を有するエポキシ樹脂及び硬化剤、及び特定の質量平均粒径を有する導電性フィラーを含有する樹脂組成物が、Ｂステージ状態でダイシングテープの貼付性に優れ、シリコンウエハーを個片化する際のダイシング性に優れていることを見出し本発明に至った。なお、本明細書中「Ｂステージ状態」とは導電性樹脂組成物が一次硬化、半硬化あるいは仮硬化した状態を意味し、「Ｃステージ状態」とは完全に硬化反応を終了させた状態を意味する。
【０００７】
即ち、本発明は、
（Ａ）軟化点４０℃以上９０℃以下のエポキシ樹脂
（Ｂ）軟化点４０℃以上９０℃以下の硬化剤    成分（Ａ）中のエポキシ基１当量に対し、該成分（Ｂ）中の、エポキシ基と反応性を有する基が０．８〜１．２５当量となる量
（Ｃ）硬化促進剤      成分（Ａ）と成分（Ｂ）の合計１００質量部に対して０．０５〜１０質量部
（Ｄ）質量平均粒径が０．１〜５μｍである導電性フィラー        成分（Ａ）と成分（Ｂ）の合計１００質量部に対して４００〜２０００質量部、および
（Ｅ）希釈剤    成分（Ａ）と成分（Ｂ）の合計１００質量部に対して５〜４００質量部
を含む導電性樹脂組成物を提供する。
【０００８】
また、さらに本発明は、下記（ｉ）〜（ｖｉ）の工程を含む導電性樹脂組成物の使用方法を提供する。
（ｉ）導電性樹脂組成物を、シリコンウエハーの、基板に接着する側の面に塗布する工程、
（ｉｉ）６０℃から２００℃で、１分間〜３時間加熱することにより、前記導電性樹脂組成物をＢステージ化する工程、
（ｉｉｉ）前記導電性樹脂組成物を介してシリコンウエハーをダイシングテープに貼り付ける工程、
（ｉｖ）前記シリコンウエハー及び前記導電性樹脂組成物を複数の個片に切断する工程、
（ｖ）切断されたシリコンウエハー及び導電性樹脂組成物よりなる個片をダイシングテープからピックアップし、該個片に塗布されている導電性樹脂組成物を介して、基板もしくは他のチップ上に搭載する工程、そして
（ｖｉ）基板もしくは他のチップ上の前記導電性樹脂組成物を硬化する工程。
【発明の効果】
【０００９】
本発明の導電性樹脂組成物は、印刷法或いはスピンコート法によりシリコンウエハー上に塗布することが可能であり、かつ、加熱により容易にＢステージ状態を形成することができる。さらにはＢステージ状態でダイシングテープの貼付性に優れ、シリコンウエハーを個片化する際のダイシング性に優れた樹脂組成物である。また、本発明の導電性樹脂組成物は、低弾性である事から耐冷熱サイクル性に優れており、Ｂステージ状態でダイシング工程を経る方法で使用する導電性接着剤として好適に利用できる。
【発明を実施するための形態】
【００１０】
（Ａ）エポキシ樹脂
本発明のエポキシ樹脂は、室温で固体状であり、軟化点が４０℃以上９０℃以下、好ましくは４５℃以上８５℃以下、さらに好ましくは５０℃以上８０℃以下の樹脂である。これにより、ダイシング時に、ダイシングテープにシリコンウエハーをしっかり固定することができ、チップ割れやチップ飛びを防ぐことができる。軟化点が前記下限値未満では、ダイシングテープとシリコンウエハーの密着性が高くなりすぎるため、チップがピックアップ出来ずチップ割れを生じる原因となるため好ましくない。また、前記上限値超では、チップをピックアップした後のダイアタッチ時に該樹脂組成物の粘度が高くなり、基板との接着不良が発生するおそれがある。なお、エポキシ樹脂の軟化点は環球法で得られた値である。
【００１１】
本発明のエポキシ樹脂は上記軟化点を有するものであれば特に制限されるものではないが、例えばノボラック型、ビスフェノール型、ビフェニル型、フェノールアラルキル型、ジシクロペンタジエン型、ナフタレン型、またはアミノ基含有型のエポキシ樹脂、後述するシリコーン変性エポキシ樹脂、及びこれらの混合物を使用することができる。なかでも、ビスフェノールＡ型、ビスフェノールＦ型、またはノボラック型のエポキシ樹脂及びシリコーン変性エポキシ樹脂が好ましい。
【００１２】
シリコーン変性エポキシ樹脂は、アルケニル基含有エポキシ樹脂とオルガノハイドロジェンポリシロキサンとを反応させて得られる共重合体である。アルケニル基含有エポキシ樹脂としては、下記式（１）〜（３）に示されるものが挙げられる。
【化１】
2011202015.tif 000002
【化２】
2011202015.tif 000003
【化３】
2011202015.tif 000004
【００１３】
上記式（１）〜（３）において、Ｒ１は下記式で表されるグリシジル基であり、
【化４】
2011202015.tif 000005
Ｘは水素原子又は臭素原子であり、ｎは０以上の整数、好ましくは０〜５０、より好ましくは１〜２０の整数である。ｍは１以上の整数、好ましくは１〜５の整数、より好ましくは１である。ただし、シリコーン変性エポキシ樹脂が室温で固体であるためには、ｍ／（ｍ＋ｎ）が０．０１〜０．５、好ましくは０．０２〜０．２を満たす数であることが好ましい。
【００１４】
オルガノハイドロジェンポリシロキサンとしては、下記平均組成式（４）で示される化合物が挙げられる。
[化５]
Ｈa（Ｒ2）bＳｉＯ (4-a-b)/2          （４）
【００１５】
上記式（４）において、Ｒ2は置換、或いは非置換の、炭素数１〜１０の１価炭化水素基、ヒドロキシ基、アルコキシ基、或いはアルケニルオキシ基である。１価炭化水素基としては、例えばメチル基、エチル基、ｎ-プロピル基、イソプロピル基、ｎ-ブチル基、イソブチル基、tert-ブチル基、ペンチル基、ネオペンチル基、ヘキシル基、シクロヘキシル基、オクチル基、デシル基等のアルキル基、ビニル基、アリル基、プロペニル基、ブテニル基等のアルケニル基、フェニル基、トリル基等のアリール基、ベンジル基、フェニルエチル基等のアラルキル基や、これらの炭化水素基の水素原子の一部または全部をハロゲン原子等で置換したハロゲン置換１価炭化水素基が挙げられる。
【００１６】
ａ、ｂは０．００１≦ａ≦１、１≦ｂ≦３、１＜ａ＋ｂ≦４を満足する数であり、好ましくは０．０１≦ａ≦０．１、１．８≦ｂ≦２、１．８５≦ａ＋ｂ≦２．１である。該オルガノポリシロキサンは、１分子中にケイ素原子を１〜１０００個、好ましくは２〜４００個、さらに好ましくは５〜２００個有するものが望ましい。該オルガノハイドロジェンポリシロキサンとしては、式（５）に示される化合物が挙げられる。
【００１７】
【化６】
2011202015.tif 000006
（Ｒ2は上述の通りであり、好ましくはメチル基或いはフェニル基である。ｐは０〜１０００の整数、好ましくは３〜４００の整数であり、ｑは０〜２０の整数、好ましくは０〜５の整数であり、１＜ｐ＋ｑ＜１０００、好ましくは２＜ｐ＋ｑ＜４００、さらに好ましくは５＜ｐ＋ｑ＜２００を満たす整数である。）
【００１８】
このようなオルガノハイドロジェンポリシロキサンとして、さらに具体的には下記のものを挙げることができる。
【化７】
2011202015.tif 000007
【００１９】
オルガノハイドロジェンポリシロキサンは、分子量１００〜１００，０００、好ましくは５００〜２００００であることが望ましい。オルガノハイドロジェンポリシロキサンの分子量が前記範囲内である場合、該オルガノハイドロジェンポリシロキサンと反応させるアルケニル基含有エポキシ樹脂の構造或いは分子量に応じて、オルガノハイドロジェンポリシロキサンがマトリクスに均一に分散した均一構造、或いはオルガノハイドロジェンポリシロキサンがマトリクスに微細な層分離を形成する海島構造が出現する。
【００２０】
オルガノハイドロジェンポリシロキサンの分子量が比較的小さい場合、特に１００〜１０，０００である場合は均一構造が形成され、オルガノハイドロジェンポリシロキサンの分子量が比較的大きい場合、特に１０，０００〜１００，０００である場合は海島構造が形成される。均一構造と海島構造の何れかは用途に応じて選択されればよい。オルガノハイドロジェンポリシロキサンの分子量が１００未満の時、得られる硬化物は剛直で脆くなる。また、オルガノハイドロジェンポリシロキサンの分子量が１００，０００より大きいと、海島構造が大きくなり、得られる硬化物に局所的な応力が発生するため好ましくない。
【００２１】
アルケニル基含有エポキシ樹脂とオルガノハイドロジェンポリシロキサンを反応させる方法は公知の方法を用いることができ、例えば、白金系触媒の存在下で、アルケニル基含有エポキシ樹脂とオルガノハイドロジェンポリシロキサンを付加反応させることで製造することができる。オルガノハイドロジェンポリシロキサンは、アルケニル基含有エポキシ樹脂が有するアルケニル基１モルに対し、オルガノハイドロジェンポリシロキサンが有するＳｉＨ基が０．１〜１モルとなる量で共重合させることが好ましい。
【００２２】
（Ｂ）硬化剤
本発明の硬化剤は、室温で固体状であり、軟化点が４０℃以上９０℃以下、好ましくは４５℃以上８５℃以下、さらに好ましくは５０℃以上８０℃以下である。これにより、ダイシング時に、ダイシングテープにシリコンウエハーをしっかり固定することができ、チップ割れやチップ飛びを防ぐことができる。軟化点が前記下限値未満では、ダイシングテープとシリコンウエハーの密着性が高くなりすぎるため、チップがピックアップ出来ずチップ割れを生じる原因となるため好ましくない。また、前記上限値超では、チップをピックアップした後のダイアタッチ時に該樹脂組成物の粘度が高くなり、基板との接着不良が発生するおそれがある。なお、硬化剤の軟化点は環球法で得られた値である。
【００２３】
硬化剤は、エポキシ樹脂の硬化剤として使用されている公知のものを使用することができ、上記軟化点を有する硬化剤であれば特に制限されないが、例えばフェノール樹脂、シリコーン変性フェノール樹脂、酸無水物、及びアミン類が挙げられる。中でも、フェノール樹脂またはシリコーン変性フェノール樹脂が良好に使用することができる。フェノール樹脂としては、アラルキル型、ノボラック型、ビスフェノール型、トリスヒドロキシフェニルメタン型、ナフタレン型、シクロペンタジエン型、フェノールアラルキル型等が挙げられ、これらを単独、あるいは２種類以上を混合して用いても良い。なかでもアラルキル型、ノボラック型、ビスフェノール型が好ましい。
【００２４】
シリコーン変性フェノール樹脂は、上記式（４）で示したオルガノハイドロジェンポリシロキサンと、下記に示すアルケニル基含有フェノール樹脂とを反応させて得られる共重合体である。該反応は公知の方法を用いて行えばよく、例えば、白金系触媒の存在下で、アルケニル基含有フェノール樹脂とオルガノハイドロジェンポリシロキサンとを付加反応させることで製造することができる。オルガノハイドロジェンポリシロキサンは、アルケニル基含有フェノール樹脂が有するアルケニル基１モルに対し、オルガノハイドロジェンポリシロキサンが有するＳｉＨ基が０．１〜１モルとなる量で共重合させることが好ましい。
【００２５】
アルケニル基含有フェノール樹脂としては、下記に示すものが挙げられる。
【化８】
2011202015.tif 000008
【化９】
2011202015.tif 000009
【化１０】
2011202015.tif 000010
（但し、Ｘ、ｎ、ｍは上述の通り。）
【００２６】
成分（Ｂ）は、成分（Ａ）中のエポキシ基１当量に対し、成分（Ｂ）中のエポキシ基と反応性を有する基が０．８〜１．２５当量となる量で配合することが望ましく、特に０．９〜１．１当量となる量であることがよい。成分（Ｂ）の配合量が当該範囲外では、樹脂組成物の一部が未硬化となり、硬化物の性能や半導体装置の性能に支障をきたす恐れがある。
【００２７】
なお、本発明の導電性樹脂組成物は、成分（Ａ）と成分（Ｂ）の少なくともいずれかがシリコーン変性されているのが好ましく、成分（Ｂ）がシリコーン変性されていない場合、成分（Ａ）がシリコーン変性エポキシ樹脂である。導電性樹脂組成物がシリコーン鎖を含有することにより、低弾性であり耐熱サイクル性に優れた硬化物を与えることができる。
【００２８】
（Ｃ）硬化促進剤
（Ｃ）硬化促進剤は、（Ａ）エポキシ樹脂と（Ｂ）硬化剤の反応を促進するものであれば特に制限されないが、例えば、有機リン、イミダゾール、３級アミン等の塩基性有機化合物を使用することができる。有機リンとしては、トリフェニルホスフィン、トリブチルホスフィン、トリ（ｐ−トルイル）ホスフィン、トリ（ｐ−メトキシフェニル）ホスフィン、トリ（ｐ−エトキシフェニル）ホスフィン、トリフェニルホスフィン・トリフェニルボレート誘導体、テトラフェニルホスフィン・テトラフェニルボレート誘導体等が挙げられる。イミダゾールとしては、２−メチルイミダゾール、２−エチルイミダゾール、２−エチル−４−メチルイミダゾール、２−フェニルイミダゾール、２−フェニル−４−メチルイミダゾール、２−フェニル−４−メチル−５−ヒドロキシメチルイミダゾール、２−フェニル−４，５−ジヒドロキシメチルイミダゾール等が挙げられる。３級アミンとしては、トリエチルアミン、ベンジルジメチルアミン、α−メチルベンジルジメチルアミン、１，８−ジアザビシクロ（５，４，０）ウンデセン−７等が挙げられる。
【００２９】
中でも、下記式（６）で表わされるテトラフェニルホスフィン・テトラフェニルボレート誘導体、又は下記式（７）で表わされるメチロールイミダゾール誘導体が好ましい。これらの硬化促進剤は、（Ｂ）硬化剤と組合せて選択するのがよい。
【００３０】
【化１１】
2011202015.tif 000011
（Ｒ７〜Ｒ１４は、互いに独立に、水素原子、炭素数１〜１０の一価炭化水素基、或いはハロゲン原子である。）
【００３１】
【化１２】
2011202015.tif 000012
（Ｒ１５は、メチル基またはメチロール基であり、Ｒ１６は、炭素数１〜１０の一価炭化水素基である。）
【００３２】
（Ｃ）硬化促進剤の添加量は、（Ａ）エポキシ樹脂と（Ｂ）硬化剤との合計の１００質量部に対して、０．０５〜１０質量部、好ましくは０．１〜１０質量部、さらに好ましくは０．２〜５質量部であることが望ましい。硬化促進剤が前記下限値未満である場合は、導電性樹脂組成物が硬化不十分になる恐れがあり、また前記上限値超では導電性樹脂組成物の保存性、或いはＢステージ状態の安定性に支障をきたす恐れがある。
【００３３】
（Ｄ）導電性フィラー
導電性フィラーは、質量平均粒径が０．１〜５μｍ、特に０．５〜３μｍであることが望ましい。質量平均粒径はレーザー回折法で測定することができる。質量平均粒径が前記下限値未満であると、樹脂組成物の粘度が上昇し、十分な体積抵抗率を得ることが出来ない。また、前記上限値を超えると、Ｂステージ状態での表面粗さが大きくなるためダイシングフィルムとの密着性が悪化し、ダイシング時にチップ飛びやチップ欠けが生じるおそれがあるため好ましくない。このような導電性フィラーとしては、金、銀、銅、錫、亜鉛、ニッケル、コバルト、鉄、マンガン、アルミニウム、モリブデン、タングステン等の各種の金属及びこれらの合金が挙げられ、形状は、球状、粒状、鱗片状、及び針状等が挙げられる。尚、本発明において針状のフィラーの粒径とは長径を意味する。またシリカ、アルミナ、有機樹脂、シリコーンゴム等の絶縁性粉末の表面を上記各種金属で蒸着、或いはメッキした粉末を用いても良い。
【００３４】
（Ｄ）導電性フィラーの配合量は、（Ａ）エポキシ樹脂と（Ｂ）硬化剤の合計１００質量部に対して、４００〜２０００質量部、特に６００〜１５００質量部であることが望ましい。配合量が前記下限値未満では導電性が不十分となり、前記上限値超では硬化物が剛直になり、柔軟性・耐熱衝撃性を損なう恐れがある。
【００３５】
本発明の導電性樹脂組成物は、Ｂステージ状態で導電性樹脂組成物の表面の算術平均粗さが２μｍ以下、好ましくは１．５μｍ以下であり、限りなく小さい値であるのがよい。表面粗さが小さければ小さいほど、ダイシングフィルムとの密着性が良好となるため好ましい。算術平均粗さが前記上限値超ではダイシングフィルムとの密着性が悪化し、ダイシング時にチップ飛びやチップ欠けが生じる場合があるため好ましくない。算術平均粗さは、Ｂステージ状態で導電性樹脂組成物の表面を、ＪＩＳ  Ｂ  ０６０１に準拠してレーザー顕微鏡で測定して得られた値である。また、本発明の導電性樹脂組成物は、Ｃステージ状態での体積抵抗率が室温（２５℃）において１×１０−３Ω・ｃｍ以下、好ましくは１×１０−４Ω・ｃｍ以下であり、限りなく小さい値であるのがよい。体積抵抗率が小さければ小さいほど、半導体パッケージの信頼性が向上するため好ましい。Ｃステージ状態での体積抵抗率が前記上限値超では十分な導電性が得られずパッケージ不良となるため好ましくない。Ｃステージ状態での体積抵抗率は、日本ゴム協会標準規（ＳＲＩＳ）２３０１に準拠して測定して得られた値である。
【００３６】
（Ｅ）希釈剤
希釈剤は樹脂組成物の粘度を調整する目的で添加する。希釈剤の種類は特に限定されるものではないが、成分（Ａ）エポキシ樹脂と（Ｂ）硬化剤が可溶であり、成分（Ｃ）硬化促進剤は不溶であることが望ましい。例えば、トルエン、キシレン等の芳香族炭化水素、メチルイソブチルケトン、シクロヘキサノン、イソホロン、ジアセトンアルコール等のケトン、メチルセルソルブ、エチルセルソルブ、ブチルセルソルブ、メチルカルビトール、エチルカルビトール、ブチルカルビトール等のグリコールエーテル、メチルセルソルブアセテート、エチルセルソルブアセテート、カルビトールアセテート等のグリコールエステル等が挙げられる。樹脂組成物の粘度を印刷工程で作業性の良い粘度にする為には、希釈剤がある程度高沸点、例えば１８０℃〜２３０℃であることが望ましい。中でも、イソホロン、メチルカルビトール、エチルカルビトール、ブチルカルビトール、カルビトールアセテートが好適に使用できる。
【００３７】
希釈剤の配合量は特に制限されないが、（Ａ）エポキシ樹脂と（Ｂ）硬化剤の合計１００質量部に対して５〜４００質量部、好ましくは３０〜１００質量部とすることが望ましい。希釈剤の配合量が４００質量部より多いと樹脂組成物が低粘度になりすぎるため、（Ｄ）導電性フィラーが長期保存中に沈降する恐れがあり好ましくない。  
【００３８】
本発明は、上述した成分の他に用途に応じて、シリカ、アルミナ、タルク、マイカ、窒化ケイ素、窒化ホウ素等の絶縁性充填材、シランカップリング剤、難燃剤、イオントラップ剤、ワックス、着色剤、及び接着助剤等を、本発明の目的を阻害しない量で添加することができる。
【００３９】
シランカップリング剤としては、例えば、γ−グリシドキシプロピルトリメトキシシラン、γ−グリシドキシプロピルメチルジエトキシシラン、γ−グリシドキシプロピルトリエトキシシラン、ｐ−スチリルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−アクリロキシプロピルトリメトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルメチルジメトキシシラン、γ−メルカプトプロピルトリメトキシシラン、ビス（トリエトキシプロピル）テトラスルフィド、γ−イソシアネートプロピルトリエトキシシラン等が挙げられる。これらは１種を単独で使用しても、２種以上を組み合わせて使用してもよい。中でもγ−グリシドキシプロピルトリメトキシシランを使用することが好ましい。シランカップリング剤の配合量は、（Ａ）〜（Ｅ）成分の合計１００質量部に対し、０．１〜５質量部、好ましくは０．３〜３質量部であるのがよい。
【００４０】
本発明の導電性樹脂組成物は、上述した各成分を公知の方法、例えば、ミキサー、ロール等を用いて混合することによって製造することができる。本発明の導電性樹脂組成物は、５〜２００μｍのいずれかの厚さとなるように基板に塗布した時に、６０℃〜２００℃、好ましくは８０℃〜１５０℃で、１分間〜３時間、好ましくは１０分間〜１時間加熱することにより容易にＢステージ化することが可能である。
【００４１】
本発明の導電性樹脂組成物の粘度は、Ｂステージ状態でＥ型粘度計により１２０℃で測定した値が、１０〜１０００Ｐａ・ｓ、特には５０〜４００Ｐａ・ｓであるのがよい。粘度が上記上限値超ではダイアッタチ時に導電性樹脂組成物と被着体との濡れ性が悪くなり、ボイドや接着不良の原因となるため好ましくない。上記下限値未満では室温でタック性（粘着性）が生じてしまい、ダイシングテープとの離型性が悪化する傾向にあるため好ましくない。また、本発明の導電性樹脂組成物のＣステージ状態での弾性率は、２５℃で０．１〜４ＧＰａ、特には０．３〜３．５ＧＰａであることが好ましい。弾性率が上記上限値超では、樹脂組成物が耐冷熱サイクル性に劣るため好ましくない。上記下限値未満では、ワイヤーボンドする際にチップが動く可能性があるため好ましくない。弾性率はＪＩＳ  Ｋ  ７１１３に準拠して測定して得られた値である。
【００４２】
導電性樹脂組成物の使用方法
本発明の導電性樹脂組成物は、下記（ｉ）〜（ｖｉ）を含む工程により使用されることができる。
（ｉ）導電性樹脂組成物を、シリコンウエハーの基板に接着する側の面に塗布する工程、
（ｉｉ）６０℃から２００℃、好ましくは８０℃〜１５０℃で、１分間〜３時間、好ましくは１０分間〜１時間加熱することにより、前記導電性樹脂組成物をＢステージ化する工程、
（ｉｉｉ）前記導電性樹脂組成物を介してシリコンウエハーをダイシングテープに貼り付ける工程、
（ｉｖ）前記シリコンウエハー及び前記導電性樹脂組成物を複数の個片に切断する工程、
（ｖ）切断されたシリコンウエハー及び導電性樹脂組成物よりなる個片をダイシングテープからピックアップし、該個片に塗布されている導電性樹脂組成物を介して、基板もしくは他のチップ上に搭載する工程、そして
（ｖｉ）基板もしくは他のチップ上の前記導電性樹脂組成物を硬化する工程。
【００４３】
工程（ｉ）では、例えば、スピンコーター、プリンター、メタルマスク等を用いた公知の方法に従い、印刷法、或いはスピンコート法で、導電性樹脂組成物をシリコンウエハーの基板に接着する側の面に塗布する。工程（ｉｉ）では、例えば、開閉式や連続式のオーブンで、６０℃〜２００℃、好ましくは８０℃〜１５０℃で、１分間〜３時間、好ましくは１０分間〜１時間加熱することにより、導電性樹脂組成物をＢステージ状態にする。工程（ｉｉｉ）は公知の方法に従って行えばよい。工程（ｉｖ）では、例えば、ダイヤモンドブレードを高速回転させることでシリコンウエハーを切削するダイシング方法、あるいはレーザーによるレーザーダイシング方法等により、シリコンウエハー及び導電性樹脂組成物を複数の個片に切断する。何れの方法を使用するかは用途に応じて適宜選択すればよい。
【００４４】
工程（ｖ）では、例えば、ダイボンダーを使用して個片を基板もしくは他のチップ上に搭載する。個片を搭載する条件は特に限定されるものではなく、用途に応じて適宜選択すればよい。個片の搭載条件としては、個片搭載直前のプレヒートの温度、時間、個片搭載時の個片及び基板及び他のチップの温度、時間、圧力が挙げられる。プレヒートは個片に塗布された導電性樹脂組成物と個片の密着性を向上する為に行う。プレヒートは５０℃〜１５０℃、２秒〜１０分で行うことが望ましい。個片の搭載条件は、個片の温度が２５℃〜２５０℃、基板及び他のチップの温度が２５℃〜２００℃で、０.１秒〜１０秒、０.０１ＭＰａ〜１０ＭＰａで行うことが望ましい。
【００４５】
工程（ｖｉ）では、例えば、開閉式や連続式のオーブンを使用して、導電性樹脂組成物を硬化する。硬化条件は１００℃〜２００℃、好ましくは１２０〜１８０℃で、１〜８時間、好ましくは１．５〜３時間である。なお、導電性樹脂組成物の硬化は半導体装置の樹脂封止工程において同時に行ってもよい。
【実施例】
【００４６】
以下、実施例により本発明をさらに詳細に説明するが、本発明はこれらの実施例に限定されるものではない。
【００４７】
［合成例１］
シリコーン変性エポキシ樹脂の合成
攪拌羽、滴下漏斗、温度計、エステルアダプターと還流管を取り付けたフラスコに、下記式（８）で示されるエポキシ樹脂（重量平均分子量（ポリスチレン換算）２５００）１４９ｇとトルエン２９８ｇを入れ、１３０℃、２時間で共沸脱水を行った後、１００℃に冷却し、触媒（信越化学製ＣＡＴ−ＰＬ−５０Ｔ）１ｇを滴下した後、直ちに下記式（９）で示されるオルガノハイドロジェンポリシロキサン６８ｇ（０．０２３ｍｏｌ）とトルエン１３６ｇの混合物を３０分間かけて滴下し、１００℃で６時間熟成した。得られた反応混合物よりトルエンを減圧除去し、下記式（１０）で示されるシリコーン変性エポキシ樹脂を得た。該化合物の重量平均分子量（ポリスチレン換算）は２００００、オルガノポリシロキサン含有量３１．２重量％であった。
【化１３】
2011202015.tif 000013
【化１４】
2011202015.tif 000014
【化１５】
2011202015.tif 000015
【００４８】
［実施例１〜２、比較例１〜６］
以下に示す各成分を、表１に示す配合量でプラネタリーミキサーを用いて混合し、３本ロールを通過させた後、２５℃において再度プラネタリーミキサーで混合して、実施例１〜２及び比較例１〜６の導電性樹脂組成物を製造した。
【００４９】
（Ａ）エポキシ樹脂
1エポキシ樹脂（ａ１）：合成例１で製造したシリコーン変性エポキシ樹脂（エポキシ当量２９１、軟化点７０℃）
2エポキシ樹脂（ａ２）：ｏ−クレゾールノボラック型エポキシ樹脂（ＥＯＣＮ１０２０−５５（日本化薬社製）、エポキシ当量２００、軟化点５７℃）
3エポキシ樹脂（ａ３）：ビスフェノールＡ型エポキシ樹脂（ＲＥ３１０Ｓ（日本化薬社製）、エポキシ当量１８０、室温（２５℃）で液状（粘度１５Ｐａ・ｓ））
4エポキシ樹脂（ａ４）：ジシクロペンタジエン型エポキシ樹脂（ＥＰＩＣＲＯＮ７２００ＨＨ（ＤＩＣ株式会社製）、エポキシ当量２８０、軟化点９５℃）
（Ｂ）硬化剤
1硬化剤（ｂ１）：アラルキル型フェノール樹脂（ＭＥＨ−７８００Ｓ（明和化成製）、フェノール当量２０６、軟化点７５℃）
2硬化剤（ｂ２）：ジアリールビスフェノールＡ（ＢＰＡ−ＣＡ（小西化学社製）、フェノール当量１５４、室温（２５℃）で液状（粘度１６Ｐａ・ｓ））
（Ｃ）硬化促進剤
テトラフェニルホスフィン・テトラフェニルボレート（北興化学製ＴＰＰ−Ｋ）
（Ｄ）導電性フィラー
1導電性フィラー（ｄ１）：銀粉（ＡｇＣ−２３９、燐片状、質量平均粒径２．４μｍ、福田箔粉金属工業社製）
2導電性フィラー（ｄ２）：銀粉（ＡｇＣ−２３７、燐片状、質量平均粒径６．１μｍ、福田箔粉金属工業社製）
（Ｅ）希釈剤
カルビトールアセテート
【００５０】
各導電性樹脂組成物について、後述する評価試験を行った。結果を表１に示す。
粘度
各組成物について、ＪＩＳ  Ｚ−８８０３に準じ、Ｅ型粘度計（ＨＢＤＶ−ＩＩＩ、ブルックフィールド社製）を用いて、測定温度２５℃、ずり速度２．００（ｓｅｃ−１）で、回転開始後２分における粘度を測定した。また、各組成物を下記条件でＢステージ化し、Ｂステージ状態の各組成物の粘度を同様に測定した。
【００５１】
Ｂステージ化後の表面の算術平均粗さ
各組成物を用いて、シリコンウエハー（６インチ径、０．３ｍｍ）の片面に開口部１５０ｍｍφ、８０μｍ厚のメタルマスクによりステンシル印刷を行い、ウエハー全面に薄く導電性樹脂組成物を塗布した。印刷の条件は、印圧１０ｐｓｉ、スキージ速度２５ｍｍ／ｓであり、導電性樹脂組成物の厚さが４０μｍ〜８０μｍのいずれかの厚さとなるようにした。該導電性樹脂組成物を１２０℃／２０分間／窒素通気の条件下でＢステージ化し、導電性樹脂組成物が塗布されたシリコンウエハーを得た。該Ｂステージ状態の導電性樹脂組成物の表面の算術平均粗さをレーザー顕微鏡（型番、ＶＫ−８５１０  株式会社キーエンス社製）で測定した。
【００５２】
ピール試験
前記シリコンウエハーの導電性樹脂組成物が塗布された側に、幅２５ｍｍで短冊状のダイシングテープ（Ｔ−８０ＭＷ、トーヨーアドテック社製）を貼り付け、該ダイシングテープを１０ｍｍ／ｓで１８０℃方向に引き剥がすのに要する力を、オートグラフ（型番、ＡＧＳ−５ｋＮＧ  島津製作所社製）を用いて測定した。
【００５３】
テープ側樹脂残り
前記ピール試験後のダイシングテープの表面に残存する樹脂の量を調べた。残存する樹脂の面積がテープ面積に対して５％以上であったものを×、樹脂の面積がテープ面積に対して５％未満であったものを○とした。
【００５４】
ダイシング性
前記Ｂステージ化後のシリコンウエハーの導電性樹脂組成物が塗布された側に、幅２５ｍｍで短冊状のダイシングテープ（Ｔ−８０ＭＷ、トーヨーアドテック社製）を貼り付け、オートグラフ（型番、ＡＧＳ−５ｋＮＧ  島津製作所社製）を用いて、ダイシングスピード２０ｍｍ／ｓで５ｍｍ×５ｍｍに個片化して、ダイシング性を評価した。チップ飛びやチップ割れが発生しなかったものを○、一個以上発生したものを×とした。    
【００５５】
ダイアタッチ性
前記切断されたシリコンウエハー及び導電性樹脂組成物よりなる個片をダイシングテープからピックアップし、導電性樹脂組成物を介して銀メッキ付リードフレーム上へダイアタッチした。ダイアタッチ時の条件は２ＭＰａ／０．５秒／チップ及び基板の温度１５０℃である。その後、リードフレーム上の導電性樹脂組成物を１２５℃／１時間、さらに１６５℃／２時間で硬化した。硬化後のデバイスにおいて、超音波索傷装置（型番、Ｑｕａｎｔａｍ３５０  ＳＯＮＩＸ社製）を用いてボイド及び剥離の有無を観察した。チップ面積の５％以上の剥離やボイドが認められたものは×、５％未満であるものは○とした。
【００５６】
耐冷熱サイクル性
銅フレーム（１５０μｍ厚）に、各導電性樹脂組成物を２０ｍｍ×２０ｍｍ×５０μｍとなるように塗布した後、１００℃／５分の条件で乾燥し、この上からシリコンチップ（２０ｍｍ×２０ｍｍ×０．３ｍｍ）を搭載したのち、１５０℃／１時間の条件で硬化（Ｃステージ化）した。該試験片を２０個作製し、２４０℃の半田浴中に１０秒間、液体窒素中に１０秒間を１００回往復させた後、クラック又は剥離が発生した試験片数／総試験片数を測定した。
【００５７】
Ｃステージ状態の体積抵抗率
前記Ｃステージ状態の各組成物の２５℃における体積抵抗率を、日本ゴム協会標準規（ＳＲＩＳ）２３０１に基づき、電圧／電流発生器（型番、６１６１  エーディーシー社製）を用いて測定した。
【００５８】
Ｃステージ状態での引張弾性率
前記Ｃステージ状態の各組成物の２５℃における引張弾性率を、ＪＩＳ  Ｋ  ７１１３に基づき、オートグラフ（型番、ＡＧＳ−５ｋＮＧ  島津製作所社製）を用いて測定した。
【００５９】
【表１】
2011202015.tif 000016
【００６０】
表１より、本願発明の樹脂組成物はダイシングテープの貼付性及びダイシング性、ダイアタッチ性に優れ、且、Ｃステージ状態での体積抵抗率が低く、低弾性であり耐冷熱サイクル性に優れた硬化物を与える。液状の硬化剤を用いた比較例１の樹脂組成物は樹脂残りが生じダイアタッチ性に劣る。液状のエポキシ樹脂及び硬化剤を用いた比較例２の樹脂組成物は貼付性及びダイシング性共に劣る。シリコーン変性樹脂を含有しない比較例２及び比較例３の樹脂組成物は引張弾性率が高く耐冷熱サイクル性に劣る。質量平均粒径が大きい導電性フィラーを用いた比較例４の樹脂組成物は表面粗さが大きくダイシング性に劣る。導電性フィラーの量が少ない比較例５の樹脂組成物はＣステージ状態の体積抵抗率が高い。軟化点が高すぎるエポキシ樹脂を用いた比較例６の樹脂組成物はＢステージ状態の粘度が高すぎるためダイアタッチ性に劣る。
【産業上の利用可能性】
【００６１】
本発明の導電性樹脂組成物は、Ｂステージ状態でダイシングテープの貼付性に優れ、また、シリコンウエハーを個片化する際のダイシング性に優れているため、小型化、高密度化、構造の複雑化が要求される半導体装置の製造に使用する導電性接着剤として有用である。